(57)【特許請求の範囲】
【請求項１】
基板と、アンチエイリアシングフィルタの第１の複屈折板（「ＤＲＰ」）とを含む画像センサ用アンチエイリアシングフィルタであって、前記第１のＤＲＰが、少なくとも、前記基板に接続された第１の液状光重合（「ＬＰＰ」）層と、前記第１のＬＰＰ層上に配置された第１の液晶ポリマー（「ＬＣＰ」）層とを有し、常光線と異常光線の選択された分離を提供するように選択された厚さを有する、アンチエイリアシングフィルタ。
【請求項２】
前記第１のＬＰＰ層が、前記基板上に配置される請求項１に記載のアンチエイリアシングフィルタ。
【請求項３】
前記基板と前記第１のＬＰＰ層の間に配置された介在層をさらに含む請求項１に記載のアンチエイリアシングフィルタ。
【請求項４】
前記第１のＬＣＰ層の上に配置された第２のＬＣＰ層をさらに含む請求項１に記載のアンチエイリアシングフィルタ。
【請求項５】
前記第１のＬＰＰ層が、選択された配向を有し、前記第２のＬＣＰ層が選択された配向を有する請求項４に記載のアンチエイリアシングフィルタ。
【請求項６】
前記厚さが約１０ミクロン〜約１５０ミクロンである請求項１に記載のアンチエイリアシングフィルタ。
【請求項７】
前記アンチエイリアシングフィルタの第１の表面上に配置された第１の反射防止フィルタと、
前記アンチエイリアシングフィルタの第２の表面上に配置された第２の反射防止フィルタとをさらに含む請求項１に記載のアンチエイリアシングフィルタ。
【請求項８】
前記第２の反射防止フィルタが、前記第１のＤＲＰの上に配置される請求項７に記載のアンチエイリアシングフィルタ。
【請求項９】
前記第２反射防止フィルタが第２基板の上に配置され、前記第２基板が前記第１のＤＲＰに付着される請求項７に記載のアンチエイリアシングフィルタ。
【請求項１０】
前記第２基板が、前記第１のＤＲＰと前記第２基板の間の屈折率調和を提供するように、光学接着剤で前記第１のＤＲＰに付着される請求項９に記載のアンチエイリアシングフィルタ。
【請求項１１】
前記第１のＤＲＰの上に配置されたリターダ板と、
前記リターダ板の上に配置された第２のＤＲＰとをさらに含む請求項１に記載のアンチエイリアシングフィルタ。
【請求項１２】
前記リターダ板および前記第２のＤＲＰが、少なくとも１つの色の光のための二次元アンチエイリアシングフィルタを提供するように選択される請求項１１に記載のアンチエイリアシングフィルタ。
【請求項１３】
前記第１のＤＲＰと、前記リターダ板と、前記第２のＤＲＰが、第１の色の光のために一次元アンチエイリアシングフィルタを提供し、第２の色の光のために二次元アンチエイリアシングフィルタを提供するように選択される請求項１１に記載のアンチエイリアシングフィルタ。
【請求項１４】
前記リターダ板が複数の１／４波長リターダ板を含む請求項１１に記載のアンチエイリアシングフィルタ。
【請求項１５】
前記第１のＤＲＰと、前記リターダ板と、前記第２のＤＲＰが全てＬＰＰ材料とＬＣＰ材料から作られる請求項１１に記載のアンチエイリアシングフィルタ。
【請求項１６】
前記第１のＤＲＰが第１のＬＰＰ材料と第１のＬＣＰ材料とから作られ、前記リターダ板が第２のＬＰＰ材料と前記第１のＬＣＰ材料および第２のＬＣＰ材料の１つとから作られる請求項１１に記載のアンチエイリアシングフィルタ。
【請求項１７】
前記基板が赤外遮断色ガラスである請求項１１に記載のアンチエイリアシングフィルタ。
【請求項１８】
赤外遮断フィルタをさらに含む請求項１７に記載のアンチエイリアシングフィルタ。
【請求項１９】
赤外遮断フィルタをさらに含む請求項１１に記載のアンチエイリアシングフィルタ。
【請求項２０】
パッケージと、前記パッケージ内に配置された光検出器アレイとをさらに含み、前記アンチエイリアシングフィルタが前記パッケージの上に配置されている請求項１に記載のアンチエイリアシングフィルタ。
【発明の詳細な説明】
【技術分野】
【０００１】
本発明は一般に光フィルタに関し、より詳細には通常アンチエイリアシングフィルタ（anti-aliasing filter）として知られるローパス光フィルタに関する。
【背景技術】
【０００２】
デジタルスチルカメラ、カメラフォン（「カムフォン」）、ビデオレコーダー、デジタルスキャナ、デジタルコピー機などの画像化装置は、ディスプレーまたはプリンタへ画像出力を生成することの可能な電気信号を生成するために光検出器アレイを使用する。典型的な光検出器アレイは、多くの個別の光部位すなわち画素（「ピクセル」）を有し、その各々は比較的広範囲の波長に感受性がある。単一光検出器によって生成された、異なる波長における電気信号の大きさは光検出器の波長感受性に依存する。カラー画像を形成するには、各光検出器が光の比較的狭い波長範囲に感受性をもつように、一般にカラーパスフィルタが個々の光検出器の上に配置される。
【０００３】
光検出器アレイ中の光部位は、一般に各光検出器が画像の中の画素を生成するのに使用される電気信号を発生するので、しばしば「ピクセル」と呼ばれる。光検出器アレイ中のピクセルは、一般に間隔をおいて繰り返し、光検出器アレイ中のピクセル間の中心−中心間隔であるピクセルの間隔は、しばしばピッチという用語で呼ばれる。カラー光検出器アレイでは、ピッチはしばしば異なる色に感受性のあるピクセルごとに異なる。
【０００４】
画像センサによって捕捉された画像は光検出器アレイによってサンプリングされる、すなわち、個々のピクセルによって検出されたデータから連続的な画像が再構築される。ピクセルの間隔をより接近させると、サンプリング周波数はより高くなり、画像を再構築するためのデータがより多くなる。一般に、再構築された画像は元の画像の忠実な再生であることが望ましい。しかし、サンプリング周波数よりも２倍高い周波数の入力（間隔が近接している線など）を含む画像では、得られる画像が元の画像を忠実に再生しないことがある。
【０００５】
サンプリング周波数が信号（画像）の最高周波数より２倍以上高い限り、サンプリングされた画像は元の画像の適切な再現になるであろう。しかし、サンプリング周波数がサンプリングされる最高周波数の２倍未満であれば、サンプリングされた画像は「エイリアス（aliases）」と呼ばれる異質な成分を含むであろう。エイリアスの発生はエイリアシングと呼ばれる。デジタル画像装置におけるエイリアシングは、サンプリング周波数の１／２（「ナイキスト周波数」としても知られる）よりも高い周波数成分が光検出器アレイに達するのを排除する、ローパスフィルタを提供することによって防止される。
【０００６】
エイリアシングのより詳細な議論は、エイリアシング効果を示す図を含んで、「Ｃｏｌｏｒ  ｄｅｐｅｎｄｅｎｔ  ｏｐｔｉｃａｌ  ｐｒｅｆｉｌｔｅｒ  ｆｏｒ  ｔｈｅ  ｓｕｐｐｒｅｓｓｉｏｎ  ｏｆ  ａｌｉａｓｉｎｇ  ａｒｔｉｆａｃｔｓ」の名称でＡｐｐｌｉｅｄ  Ｏｐｔｉｃｓ、２９巻、第５号、６７６〜８４（１９９０年２月１０日）中に発表されたＪｏｈｎ  Ｅ，Ｇｌｅｉｖｅｎｋａｍｐの文書によって提供されている。
【０００７】
図１Ａはエイリアシング効果を示している。元の画像１０は交互に暗部１１、１３と、明部１２、１８、２４の線を含む。線の間隔は「画像周波数」である。光検出器アレイ１４は、光検出器アレイ上に画像形成された線の間隔の近さほど間隔が接近しない、複数の光部位（ピクセル）１５、１６、１７を含む。第１のピクセル１５は黒線１１で大部分照射されており、したがって黒い出力２０を生成する。第２のピクセル１６は部分的に黒線１３で照射され、部分的に白線１８で照射され、したがって中間（灰色）の出力２２を生成し、第３のピクセル１７は大部分白線２４で照射され、したがって明るい出力２６を生成する。ピクセルからの出力は、元の画像とは異なるパターン、およびより低い周波数を生成することに留意されたい。エイリアシング効果を低減するためには、画像の鮮鋭度を犠牲にしてアンチエイリアシングフィルタ（「ブラーフィルタ（blur filter）」としても知られる）が使用される。
【０００８】
従来のブラーフィルタは、特定の結晶配向（一般に結晶格子配列に関して４５度）に特定の厚さに切断した石英結晶またはニオブ酸リチウムなどの複屈折結晶から作られる。それらのフィルタは複屈折板または「サヴァール（Savart）」板としても知られている。複屈折板（「ＤＲＰ（double-refraction plate）」）は、入射光線を「常光線」と異なる偏光状態を有する「異常光線」とに分離する。
【０００９】
図１Ｂは入射光線（「光線」）４２を常光線４４と異常光線４６に分離するＤＲＰ４０を示している。常光線４４と異常光線４６との間の距離「ｄ」は、ＤＲＰ４０の厚さ「ｔ」およびＤＲＰ４０の常屈折率と異常屈折率の間の差に依存する。両端矢３７、３９は、常光線４４が異常光線４６の偏光状態３９とは異なる偏光状態３７を有することを示している。ピクセルピッチが２．８ミクロンである、５メガピクセルの光検出器アレイで使用される石英ＤＲＰの典型的な厚さは、約０．３ｍｍである。
【００１０】
カラー画像化装置において、二次元のブラーリング（blurring）を提供するために、リターダ板（１／４波長板）および第２のＤＲＰがしばしば使用される。それらの組立体の典型的な厚さは約１．２ｍｍである。したがって、石英ＤＲＰの使用は比較的厚い、重い組立体になり、一般に望ましくなく、特にデジタルスチルカメラ、ビデオカメラ、カムフォンなどの小型携帯画像化装置には望ましくない。さらに、石英ＤＲＰは比較的高価な素子である。
【非特許文献１】「Ｃｏｌｏｒ  ｄｅｐｅｎｄｅｎｔ  ｏｐｔｉｃａｌ  ｐｒｅｆｉｌｔｅｒ  ｆｏｒ  ｔｈｅ  ｓｕｐｐｒｅｓｓｉｏｎ  ｏｆ  ａｌｉａｓｉｎｇ  ａｒｔｉｆａｃｔｓ」の名称でＡｐｐｌｉｅｄ  Ｏｐｔｉｃｓ、２９巻、第５号、６７６〜８４（１９９０年２月１０日）中で発表されたＪｏｈｎ  Ｅ，Ｇｌｅｉｖｅｎｋａｍｐの文書
【発明の開示】
【発明が解決しようとする課題】
【００１１】
したがって、従来技術の欠点を防止するエイリアシングフィルタを提供することが望まれている。
【課題を解決するための手段】
【００１２】
デジタル画像化装置に使用するための、薄い、軽量なアンチエイリアシングフィルタには、常屈折率と異常屈折率間に大きな差のある複屈折ポリマーコーティングが使用される。一実施形態では、アンチエイリアシングフィルタは、ガラススライド、赤外線遮断（「ＩＲ−遮断」）色ガラス、または低α放射ガラスなどの基板上に液体光重合層を配置し、液体光重合層を必要な配列に光配向し、硬化することによって作られる。１種または複数の液晶ポリマーを光重合層に配向し、硬化してポリマーＤＲＰが得られる。さらに他の実施形態では、第２のポリマーＤＲＰは１個または複数のリターダ板によって第１のＤＲＰから分離される。ある実施形態では、リターダ板はデポラライザ（depolarizer）として働く１／４波長板である。他の実施形態では、リターダ板は一波長（色）において全波長板であり、他の色においては全波長板ではない。
【発明を実施するための最良の形態】
【００１３】
（１）導入
本発明は、液晶ポリマー（「ＬＣＰ」）材料などの複屈折ポリマーと一緒に、液体光重合（「ＬＰＰ」）材料を使用し、一次元および二次元ブラーフィルタに使用するためのＤＲＰを形成する。これらの層はＬＰＰ／ＬＣＰ層と呼ばれる。二次元ブラーフィルタの一実施形態では、ＬＰＰ／ＬＣＰ層は第１のＤＲＰ、リターダ板、および第２のＤＲＰとして使用される。いくつかの実施形態では、ＤＲＰは複数のＬＰＰ／ＬＣＰ層を含む。適切なＬＰＰおよびＬＣＰ材料は、Ａｌｌｓｈｗｉｌ，ＳｗｉｔｚｅｒｌａｎｄのＲＯＬＩＣ  ＴＥＣＨＮＯＬＯＧＩＥＳ，ＬＴＤ．，から入手可能である。
【００１４】
ＬＰＰ／ＬＣＰ層の光学軸は、ＬＰＰ／ＬＣＰ層のＬＰＰ部分（ＬＰＰ層はベース層または線形層としても知られる）を線形偏光で配向することによって選択される。ＬＰＰ材料のベース層は、ガラス、低α放射ガラス、または色ガラス（例えば赤外吸収ガラス）スライドなどの基板に一般にスピンコーティングによって塗工される。線形偏光は偏光の方向に従ってＬＰＰを配向し、ベース層を現像し（すなわち、その配向を偏光の下で硬化する）、その配向を固定する。ＬＰＰの例はポリビニル４−メトキシ−シンナマート（「ＰＶＭＣ」）である。
【００１５】
ベース層を現像した後、現像したベース層の上に、必要な光学効果を達成するように選択した厚さで、ＬＣＰなどの複屈折ポリマーの層が塗工される。ＬＣＰは約５０〜５５℃に加熱され、ＬＣＰはＬＰＰ層に配列し、ＬＣＰ材料は硬化して、ＬＣＰの配向を硬化されたＬＰＰに固定する。
【００１６】
ＬＰＰ／ＬＣＰの厚さと配向は、必要な光学効果に応じて選択される。例えば、ＤＲＰでは、厚さと配向は、常光線と異常光線間の選択された分離を提供するように選択される。リターダ板では、厚さと配向は、選択された波長または波長範囲での選択されたリターデーション（偏光回転）を提供するように選択される。さらに、ＬＰＰ材料の種類は、しばしば必要な配向に応じて選択される。例えば、リターダ板などの１種のＬＰＰ材料は、表面に平行な光学軸（すなわち、光学軸はＬＰＰ／ＬＣＰ層の面内にある）の配向に使用することができ、他のＬＰＰ材料は、ＤＲＰ用のＬＰＰ／ＬＣＰ層の表面（面）に対して光学軸から４５度などの選択された角度で配向するのに使用することができよう。
【００１７】
カラー画像化装置では、リターダ板の厚さを任意選択的に選択して、１つの色に１つの量のリターデーションを提供し、他の色に他の量のリターデーションを提供する。例えば、リターダ板は、人間の眼が主として鋭さのために用いる緑色光に半波長または全波長リターダ板として働き、赤色および／または青色光（人間の眼が主として彩度のために用いる）には１／４波長リターダとして働くであろう。したがって、二次元ブラーフィルタにおいて、緑色光は赤色および／または青色光ほどには不鮮明にならないであろう。異なる色に異なる量のブラーリングを与える他の理由は、多くのカラー光検出器アレイが赤色または青色光検出器よりも多くの緑色光検出器（一般に２倍多い）を有し、したがって、緑色光のエイリアシングがより高い画像周波数で発生するからである。
【００１８】
色消しデポラリゼーション（achromatic depolarization）は、互いに直交してＤＲＰを出る常光線または異常光線の偏光配向とは異なる角度で配向された、１／４波長リターダ板のスタックを提供することによって得られる。例えば、第１のＬＰＰ／ＬＣＰの１／４波長板はＤＲＰを出る常光線の偏光の方向から約４．５度配向され、第２のＬＰＰ／ＬＣＰの１／４波長板は約１５．３度配向され、第３の１／４波長板は約３４．０度配向される。ＬＰＰ／ＬＣＰの１／４波長板の各々は比較的薄く、一般に約０．８ミクロンから約１．３ミクロンの厚さであるので、数枚の１／４波長板を積み重ねることによって、アンチエイリアシングフィルタ組立体の厚さまたは重量が大きく加算されることはない。１／４波長リターダ板スタックには追加の１／４波長ＬＰＰ／ＬＣＰリターダ板が任意選択的に加えられ、または１／４波長リターダ板スタックは２枚のＬＰＰ／ＬＣＰ１／４波長リターダ板だけを有する。
【００１９】
これと比較すれば、一般に単結晶石英から作られた１／４波長板ははるかに厚い。石英の１／４波長の厚さは一般に約１０ミクロン〜２０ミクロンであるが、薄い石英板は製造環境中で取り扱うのが非常に難しい。石英リターダ板は、数枚の半波長および／または全波長厚さプラス１／４波長厚さを含んで、しばしば約２５０ミクロンの厚さである。加えられた厚さによって石英リターダ板の取り扱いはより容易になり、製造中の破壊がより起き難い。それらのリターダ板の積み重ねには厚さとコストが大きく加算される。
【００２０】
図２Ａは、本発明の一実施形態による一次元ブラーフィルタ組立体５０の簡略化した断面である。ＬＰＰ／ＬＣＰのＤＲＰ層５２は、常光線および異常光線の必要な分離（図１Ｂの参照番号４４、４６を参照されたい）を提供するのに十分な厚さを有し、ガラススライドなどの基板５４の上に配置される。任意選択的な反射防止（「ＡＲ」）コーティング５６、５８が一次元ブラーフィルタ組立体５０の表面に形成される。代替の実施形態では、ＤＲＰ層５２は１種または複数の介在層（示していない）で基板５４に接続される。介在層は、屈折率調和層または基板へのＤＲＰの接着を強化する層、またはＩＲ遮断フィルタなどの光学フィルタ構造の一部とすることができよう。
【００２１】
ＤＲＰ用に、結晶石英ではなくＬＰＰ／ＬＣＰコーティングを使用することによって、ＬＣＰ材料の常屈折率と異常屈折率の差（Δｎ）は結晶石英のΔｎよりも約１０倍大きいので、はるかに薄いＤＲＰが提供される。単結晶石英のΔｎは約０．０１であるが、ＬＣＰのΔｎは約０．１１である。したがって、ＬＰＰ／ＬＣＰのＤＲＰは結晶石英の厚さの１／１０で同じ機能（常光線と異常光線の分離、すなわちブラーリング）を達成する。例えば、厚さ約０．３ｍｍの石英ＤＲＰは厚さ約０．０３ｍｍのＬＰＰ／ＬＣＰのＤＲＰで置き換えられる。また、ＤＲＰがより薄いので、これによって、より軽いブラーフィルタ組立体が得られる。
【００２２】
単結晶石英ＤＲＰを作るには、一般に多くの機械作業が必要である。適切な単結晶石英を成長させた後（これは数ヶ月かかることがある）、結晶は光学品質のために区分し、配向させ、正確な軸上で鋸引きしてブランクを得る。多くの石英結晶は、結晶構造中の不規則性である石英線を示し、高強度の光の下では欠陥となって現れ、多くの用途においてＤＲＰとして使用するには不合格となる。ブランクは鋸の痕を除くために研磨し、ブランクを平坦にし、最終に近い厚さを得る。次いで、ブランクを最終厚さまで研磨して高品質の（スクラッチの無い）表面を得る。
【００２３】
これと比較して、ＬＰＰは基板上にスピンまたはコーティングされ、それを硬化（乾燥）する間それを線形偏光に露出して配向する。ＬＰＰの現像後、ＬＣＰの層を塗工し、穏やかな温度に加熱してＬＣＰ材料をＬＰＰのベース層に整列させ、硬化させる。ＬＣＰ材料の厚さは、ある用途では、塗工プロセス、得られる必要な厚さの精度、および乾燥条件によって制限される。ＤＲＰなどのように、より厚い層が必要であれば、複数のＬＣＰ層を使用してＤＲＰを作製する。ＬＣＰの被覆層を塗工する前に、各ＬＣＰ層を配向させ、硬化し、上部ＬＣＰ層を下地ＬＣＰ層に整列させる。例えば、ＬＣＰ液体を硬化したＬＰＰ層の上に約３０ミクロンの厚さでスピンするならば、１０層のＬＣＰ材料を塗工し硬化することによって０．０３ｍｍ厚さのＤＲＰが得られる。代替の実施形態では、ＬＰＰ材料の第２層を硬化したＬＣＰ材料の上にコーティングし、配向させ、硬化し、他のＬＣＰ材料の層をコーティングしてＬＰＰ材料の層に整列させ、硬化する。
【００２４】
必要なＤＲＰの厚さは多くの要因に依存し、比較的小さなピクセルピッチを有する光検出器アレイで使用するには一般に約１０ミクロン〜約１５０ミクロンの範囲である。例えば、カムフォンはピクセルピッチ２．５ミクロンの非常に小さなレンズと非常に小さな光検出器アレイを有するであろう。それらの装置は、より大きなピクセルピッチを有する光検出器アレイを用いる装置ほど常光線と異常光線間の分離を必要とせず、比較的薄い（例えば３０ミクロン）ＤＲＰを使用することができる。対照的に、高級スチルカメラはより大きなピクセルピッチ（例えば、約９ミクロン）を有するより大きな光検出器アレイを使用し、常光線と異常光線間により大きな分離を得るために、より厚いＤＲＰ（例えば、約１２０ミクロン）が望ましいであろう。
【００２５】
任意選択的なＡＲ層は、薄膜誘電体スタック、または代りにゾル−ゲル・コーティングなどの単層ＡＲコーティングである。ＬＰＰ／ＬＣＰ層の上のＡＲコーティングを形成および／または硬化する加工温度は、一般に２００℃未満に保たれる。特定の実施形態では、基板５４上のＡＲコーティング５６は真空堆積した薄膜誘電体スタックであり、ＤＲＰ層５２上のＡＲコーティング５８は省略され、または単層コーティングである。ＤＲＰ層５２上に薄膜誘電体スタックを形成することは可能であるが、ポリマー材料の熱膨張係数はしばしば薄膜ＡＲコーティングに使用される誘電体材料の熱膨張係数よりも大きく、ＡＲコーティングが過度の温度サイクルを受けると、ひび（亀裂）が入るであろう。この起こり得る問題は、ＡＲコーティングを備える第２のガラス基板を、ＡＲコーティングが空気界面であるように（図２Ｃ参照）ＤＲＰ層５２上に積層することによって回避される。
【００２６】
図２Ｂは本発明の一実施形態による二次元ブラーフィルタ組立体６０の簡略化した断面である。ブラーフィルタ組立体は基板５４と任意選択的なＡＲ層５６、５８を含む。第２のＤＲＰ層６２は、介在するリターダ板６４によって第１のＤＲＰ層５２から分離される。また、リターダ板６４はＬＰＰ／ＬＣＰ層でもあるが、異なる配向と異なる厚さを有するＬＰＰ／ＬＣＰである。一般に、リターダ板６４中のＬＰＰ／ＬＣＰ層の光学軸の配向は面内にあり（すなわち、ＬＰＰ／ＬＣＰ層の表面に平行）、ＤＲＰを形成するＬＰＰ／ＬＣＰ層の光学軸の配向は、ＬＰＰ／ＬＣＰ層の面（表面）から一般に４５度傾いている。一般に、２個のＤＲＰの光学軸の配向は互いに９０度回転している。
【００２７】
ＤＲＰの光学軸の厚さと配向は、必要な二次元ブラー形状に応じて選択される。リターダ板が１／４波長板であるとすれば、第１のＤＲＰ５２からの線形偏光された常光線および異常光線は、両方とも円偏光光に変換され、第２のＤＲＰ６２が、２つの常光線と、２つの異常光線の４つの光線に分割する。また、１／４波長リターダ板は「デポラライザ」としても知られる。第２のＤＲＰ６２を出る４つの光線のパターンは、ＤＲＰ５２、６２の両方のＬＰＰ／ＬＣＰ層の配向に依存し、光線間の距離はＤＲＰの厚さに依存する。ＤＲＰの適切な配向を選択することによって、一直線に沿う光線、光検出器アレイの行または列に整列する光線、または行もしくは列を横切る角度の光線、または「４点」パターン（ゲームのサイコロのように）もしくは他のパターンの４つの光線を生成することができる。
【００２８】
さらに、リターダ板の厚さを選択して異なる色の異なるブラーリング量を発生させることができる。例えば、全波長リターダ板は光線の偏光状態を変化させない。全波長リターダ板からの各光線の中で、２つの光線だけが第２のＤＲＰ６２を出る。しかし、ある実施形態では、１つの色（例えば緑色）の全波長リターデーションを提供し、他の色（例えば赤色および／または青色）に本質的に１／４波長リターデーションを提供するように、リターダ板の厚さが選択される。したがって、１つの色（すなわち赤色および／または青色）には他の色（すなわち緑色）よりも多くのブラーリングが起きる。
【００２９】
図２Ｃは、本発明の他の実施形態による二次元ブラーフィルタ組立体６０’の簡略化した断面である。ＡＲ層５６、基板５４、第１のＤＲＰ５２、リターダ板（デポラライザ）６４、第２のＤＲＰ６２は図２Ｂを参照して上に説明されている。第２のＡＲ層５８’は他のガラス基板５９に堆積され、光学接着剤６１でＬＰＰ／ＬＣＰブラーフィルタ（すなわち第２のＤＲＰ６２）に取り付けられている。特定の実施形態において、光学接着剤６１は、ＬＣＰ材料と基板５９の間の屈折率を有し、したがって改善された屈折率調和を提供する。
【００３０】
図３は本発明の一実施形態による光検出器組立体７０の簡略化した断面である。蓋７２はパッケージ７６の内部の光検出器アレイ７４を封止する。光検出器アレイはカラー光検出器、または代りに白黒光検出器アレイである。蓋７２は、カバーガラス７７の両側に任意選択的な反射防止（「ＡＲ」）コーティング７９、８１を有するガラス基板（カバーガラス）７７を含む。
【００３１】
フィルタ８２はガラス基板８６上に任意選択的なＩＲ遮断フィルタ８４を含む。代替の実施形態では、薄膜誘電体または薄膜金属誘電体ＩＲ遮断フィルタとすることのできるＩＲ遮断フィルタは省かれる。代替の実施形態では、ガラス基板は、追加のＩＲ遮断手段（例えば、薄膜フィルタ）を備えるまたは備えない、通常「色ガラス」として知られるＩＲ遮断ガラスから作られる。任意選択的なＡＲコーティングＩＲ遮断フィルタ８４の上に提供されるが、色ガラスを使用すれば特に望ましい。
【００３２】
ＬＰＰ／ＬＣＰブラーフィルタ８８はガラス基板８６の反対側に形成され、ＡＲコーティング９０はブラーフィルタ８８の上に形成されるが、替わりにＡＲコーティングを備える他のガラス基板（示していない）がＬＰＰ／ＬＣＰブラーフィルタ８８に取り付けられる。さらに他の実施形態では、第２ガラス基板とＬＰＰ／ＬＣＰブラーフィルタの間に屈折率調和層が含まれる。ＬＰＰ／ＬＣＰブラーフィルタは一次元ブラーフィルタ（１個のＤＲＰ）、または替わりに二次元ブラーフィルタ（２個のＤＲＰ）である。さらに他の実施形態では、基板８６に関して光検出器アレイに最も近接しているカバーガラス７７は、低α粒子放射ガラスから作られ、これは電荷結合ダイオード（「ＣＣＤ」）光検出器を用いるときに特に望ましい。
【００３３】
図４は本発明の他の実施形態による光検出器組立体１００の簡略化した断面である。蓋１０２はパッケージ７６の内部の光検出器アレイ７４を封止する。蓋１０２は、ガラス基板８６’上に任意選択的なＩＲ遮断フィルタ８４’を含む。ＬＰＰ／ＬＣＰブラーフィルタ８８’とＡＲコーティング７９’は、ガラス基板８６’のＩＲ遮断フィルタ８４’とは反対側に形成される。この実施形態は、光検出器組立体によって短い光学通路が提供されるので望ましい。替わりに、ブラーフィルタはガラス基板８６’の頂部にあり、ＩＲ遮断フィルタは底部にある（すなわち、光検出器アレイ７４に最も近い側）（示していない）。
【００３４】
フォトレジストなどの液状ポリマー溶液を基板上に塗工するために、スピンコーティング、浸漬、噴霧などの様々な技術が開発された。それらの技術はフォトリソグラフィー技術において良く知られている。しかし、フォトリソグラフィーの用途は、しばしば比較的薄いポリマー溶液層しか必要としない。スピンコーティングなどのフォトリソグラフィー技術は、比較的薄いＬＰＰの層を塗工するのに適しているが、アンチエイリアシングフィルタに使用するための光学複屈折層を形成するには、より厚いＬＣＰ層がしばしば望ましい。
【００３５】
より厚いＬＣＰ層を提供する一手法は、より高粘度のＬＣＰ溶液を使用すること、および／またはより低速でスピンコートすることである。しかし、望ましい厚さを得る精度は低下し、それらのＬＰＰ／ＬＣＰ層はある実施形態で不適切になる。複数のＬＣＰ層を塗工し、各ＬＣＰ層を複屈折構造が形成されるように下地のＬＰＰまたはＬＣＰ層に配向させる他の手法が開発された。
【００３６】
図５は本発明の他の実施形態による層化したブラーフィルタ１１０の簡略化した断面である。第１のＬＰＰ層１１２はガラススライドなどの基板１１４上にスピンまたは堆積される。第１のＬＰＰ層１１２は選択的に光配向され現像される。第１のＬＣＰ層１１６は第１のＬＰＰ層１１２の上に形成され、第１のＬＰＰ層１１２に配向され、現像される。第１のＬＰＰ層１１２および第１のＬＣＰ層１１６は第１のＬＰＰ／ＬＣＰ層１１８を形成する。
【００３７】
次いで、第２のＬＣＰ層１２２が第１のＬＣＰ層１１６の上に形成され、第１のＬＣＰ層１１６に配向され、現像され、多層ＬＣＰ層構造１１８’を形成する。このようにして、複屈折ポリマー材料の厚さが増加する。
【００３８】
本発明を特定の実施形態を参照して上に説明した。当業者であれば、変更、修正および改善を加えるであろう。それらの変更、修正、改善は本発明の精神と範囲に含まれるものと考えられる。したがって、前述の説明は例示するだけであり、制限するものではない。本発明はその請求項およびその等価のものによってのみ制限される。
【図面の簡単な説明】
【００３９】
【図１Ａ】エイリアシングを示す簡略図である。
【図１Ｂ】ＤＲＰの簡略化した等角図である。
【図２Ａ】本発明の一実施形態による一次元ブラーフィルタ組立体の簡略化した断面図である。
【図２Ｂ】本発明の一実施形態による二次元ブラーフィルタ組立体の簡略化した断面図である。
【図２Ｃ】本発明の他の実施形態による二次元ブラーフィルタ組立体の簡略化した断面図である。
【図３】本発明の一実施形態による光検出器組立体の簡略化した図である。
【図４】本発明の一実施形態による光検出器組立体の簡略化した断面図である。
【図５】本発明の一実施形態による層化されたＤＲＰの簡略化した断面図である。
【図１Ａ】
0004833562.tif 000002
【図１Ｂ】
0004833562.tif 000003
【図２Ａ】
0004833562.tif 000004
【図２Ｂ】
0004833562.tif 000005
【図２Ｃ】
0004833562.tif 000006
【図３】
0004833562.tif 000007
【図４】
0004833562.tif 000008
【図５】
0004833562.tif 000009